(57)【要約】  本発明は、エラストマーを含む基材層と、前記基材層の一面に備えられた第１粘着層とを含む伸縮性粘着フィルムであって、前記伸縮性粘着フィルムは、式１を満たす伸縮性粘着フィルムおよびこれを含むディスプレイ装置に関する。
2021519852.tif 000002
【特許請求の範囲】
【請求項１】
エラストマーを含む基材層と、
前記基材層の一面に備えられた第１粘着層と
を含む伸縮性粘着フィルムであって、
前記伸縮性粘着フィルムは、下記式１を満たす伸縮性粘着フィルム：
［式１］
０．９５≦ａ２／ａ１≦１
上記式１中、
ａ１は、２５±２℃、５０±５％ＲＨ（相対湿度）下、前記伸縮性粘着フィルムのＸ１での応力（Ｓｔｒｅｓｓ）値であり、
ａ２は、２５±２℃、５０±５％ＲＨ（相対湿度）下、前記伸縮性粘着フィルムを２０％歪み（ｓｔｒａｉｎ）で１０，０００回伸長／回復評価した後のＸ１での応力値であり、
前記Ｘ１は、前記伸縮性粘着フィルムに加える歪み値（％）で、
前記歪みは、伸長歪み（ｅｌｏｎｇａｔｉｏｎａｌ  ｓｔｒａｉｎ）を意味し、
Ｘ１は、２０である。
【請求項２】
前記基材層の前記第１粘着層が接する面の反対面に第２粘着層を含むものである、請求項１に記載の伸縮性粘着フィルム。
【請求項３】
前記基材層の厚さは、６０μｍ以上１５０μｍ以下である、請求項１または２に記載の伸縮性粘着フィルム。
【請求項４】
前記第１粘着層の厚さは、１０μｍ以上１００μｍ以下である、請求項１から３の何れか１項に記載の伸縮性粘着フィルム。
【請求項５】
前記伸縮性粘着フィルムの厚さは、７０μｍ以上２５０μｍ以下である、請求項１から４の何れか１項に記載の伸縮性粘着フィルム。
【請求項６】
前記エラストマーは、シリコーンゴム、スチレンブタジエンゴム（ＳＢＲ、Ｓｔｙｒｅｎｅ  ｂｕｔａｄｉｅｎｅ  ｒｕｂｂｅｒ）、ブタジエンゴム（ＢＲ、Ｂｕｔａｄｉｅｎｅ  ｒｕｂｂｅｒ）、ニトリルゴム（Ｎｉｔｒｉｌｅ  ｒｕｂｂｅｒ）、およびエチレンプロピレンジエンモノマーゴム（ＥＰＤＭ、Ｅｔｈｙｌｅｎｅ  ｐｒｏｐｙｌｅｎｅ  ｄｉｅｎｅ  ｍｏｎｏｍｅｒ  ｒｕｂｂｅｒ）からなる群より選択される１以上を含むものである、請求項１から５の何れか１項に記載の伸縮性粘着フィルム。
【請求項７】
前記シリコーンゴムは、メチルシリコーン（ＭＱ、Ｍｅｔｈｙｌ  ｓｉｌｉｃｏｎｅ）、ビニルメチルシリコーン（ＶＭＱ、Ｖｉｎｙｌ−ｍｅｔｈｙｌ−ｓｉｌｉｃｏｎｅ）、フェニルビニルメチルシリコーン（ＰＶＭＱ、Ｐｈｅｎｙｌ−ｖｉｎｙｌ−ｍｅｔｈｙｌ−ｓｉｌｉｃｏｎｅ）、およびフルオロビニルメチルシリコーン（ＦＶＭＱ、Ｆｌｕｏｒｏ−ｖｉｎｙｌ−ｍｅｔｈｙｌ−ｓｉｌｉｃｏｎｅ）からなる群より選択される１以上を含むものである、請求項６に記載の伸縮性粘着フィルム。
【請求項８】
前記第１粘着層は、アクリル系粘着剤、シリコーン系粘着剤、ウレタン系粘着剤、およびゴム系粘着剤からなる群より選択される１以上の粘着剤を含むものである、請求項１から７の何れか１項に記載の伸縮性粘着フィルム。
【請求項９】
前記第１粘着層は、架橋性化合物、分散剤、シランカップリング剤、光硬化剤、熱硬化剤、金属塩、および粘着付与剤からなる群より選択された１つ以上を追加的に含むものである、請求項１から８の何れか１項に記載の伸縮性粘着フィルム。
【請求項１０】
前記基材層の前記第１粘着層が接する面の反対面および前記第１粘着層の前記基材層が接する反対面の少なくとも一面に離型フィルムをさらに含むものである、請求項１から９の何れか１項に記載の伸縮性粘着フィルム。
【請求項１１】
請求項１〜１０のいずれか１項に記載の伸縮性粘着フィルムと、
前記伸縮性粘着フィルムの一面に備えられた蒸着層と、
前記蒸着層の前記伸縮性粘着フィルムと接する面の反対面に備えられた基材フィルムと
を含むディスプレイ装置であって、
前記伸縮性粘着フィルムの第１粘着層と前記蒸着層とが互いに接するディスプレイ装置。
【請求項１２】
請求項１〜１０のいずれか１項に記載の伸縮性粘着フィルムを含むウェアラブル（ｗｅａｒａｂｌｅ）ディスプレイ装置。
【発明の詳細な説明】
【技術分野】
【０００１】
本出願は、２０１８年６月５日付で韓国特許庁に提出された韓国特許出願第１０−２０１８−００６４８６４号の出願日の利益を主張し、その内容のすべては本明細書に組み込まれる。
本出願は、伸縮性粘着フィルムおよびこれを含むディスプレイ装置に関する。
【背景技術】
【０００２】
従来、ディスプレイ装置は、変形しないディスプレイ（ｕｎｂｒｅａｋａｂｌｅ  ｄｉｓｐｌａｙ）、曲面を有するディスプレイ（Ｃｕｒｖｅｄ  ｄｉｓｐｌａｙ）、湾曲したディスプレイ（ｂｅｎｄｅｄ  ｄｉｓｐｌａｙ）、折り畳み式ディスプレイ（ｆｏｌｄａｂｌｅ  ｄｉｓｐｌａｙ）、およびロール式ディスプレイ（ｒｏｌｌａｂｌｅ  ｄｉｓｐｌａｙ）などが開発されている。
【０００３】
現在商用化段階にきているのは、湾曲したディスプレイ（ｂｅｎｄｅｄ  ｄｉｓｐｌａｙ）形態のモバイル（ｍｏｂｉｌｅ）分野程度であり、折り畳み式ディスプレイ（ｆｏｌｄａｂｌｅ  ｄｉｓｐｌａｙ）を活用したモバイル分野が本格的に登場すると予想される。また、ｐＯＬＥＤを活用した電装分野の開発速度も目覚ましい。
【０００４】
特に、最近は、伸縮性を有するディスプレイ（ｓｔｒｅｔｃｈａｂｌｅ  ｄｉｓｐｌａｙ）が開発されており、これに対する需要が増えている。ディスプレイが伸縮性を示すためには、従来のディスプレイ装置とは異なり、単に一方向に変形するのではない、２軸ともに延伸（ｅｌｏｎｇａｔｉｏｎ）できる特性を有しなければならない。
【０００５】
伸縮性を有するディスプレイ（ｓｔｒｅｔｃｈａｂｌｅ  ｄｉｓｐｌａｙ）を実現するためには、ディスプレイをなしているすべてのフィルムがすべて伸縮性（ｓｔｒｅｔｃｈａｂｌｅ）を有しなければならず、特にこれらのフィルムを支持する粘着剤および基材も同じく伸縮性および変形性に優れていなければならない。
【０００６】
特に、伸縮性を有するディスプレイ（ｓｔｒｅｔｃｈａｂｌｅ  ｄｉｓｐｌａｙ）の応用分野として、タッチスクリーンパネル（ｔｏｕｃｈ  ｓｃｒｅｅｎ  ｐａｎｅｌ）から始まって、ファイバー（ｆｉｂｅｒ）を用いた形態の着用性を有するディスプレイ（ｗｅａｒａｂｌｅ  ｄｉｓｐｌａｙ）、そして医療（ｍｅｄｉｃａｌ）目的のディスプレイに適用可能になるとされている。
【０００７】
一方、既存のディスプレイ支持体として用いられる粘着剤および基材は伸縮性および変形性に優れておらず、特に粘着剤および基材が積層された構造において、変形がなされても原状復帰可能な特性を有しにくい性質を有する。
【０００８】
したがって、このような状況を勘案して、基材の固定に必要な粘着力を発現すると同時に、粘着剤および基材層がともに２軸方向に延伸可能であり、これを延伸後、元の状態に復旧する特性に優れ、伸縮性を有するディスプレイ（ｓｔｒｅｔｃｈａｂｌｅ  ｄｉｓｐｌａｙ）に適用可能な粘着フィルムの開発が必要である。
【発明の概要】
【発明が解決しようとする課題】
【０００９】
本出願は、伸縮性粘着フィルムおよびこれを含むディスプレイ装置を提供しようとする。
【課題を解決するための手段】
【００１０】
本出願の一実施態様は、エラストマーを含む基材層と、前記基材層の一面に備えられた第１粘着層とを含む伸縮性粘着フィルムであって、前記伸縮性粘着フィルムは、下記式１を満たす伸縮性粘着フィルムを提供する。
［式１］
０．９５≦ａ２／ａ１≦１
上記式１中、
ａ１は、２５±２℃、５０±５％ＲＨ（相対湿度）下、前記伸縮性粘着フィルムのＸ１での応力（Ｓｔｒｅｓｓ）値であり、
ａ２は、２５±２℃、５０±５％ＲＨ（相対湿度）下、前記伸縮性粘着フィルムを２０％歪み（ｓｔｒａｉｎ）で１０，０００回伸長／回復評価した後のＸ１での応力値であり、
前記Ｘ１は、前記伸縮性粘着フィルムに加える歪み値（％）で、
前記歪みは、伸長歪み（ｅｌｏｎｇａｔｉｏｎａｌ  ｓｔｒａｉｎ）を意味し、
Ｘ１は、２０である。
【００１１】
他の実施態様において、本出願の一実施態様に係る伸縮性粘着フィルムと、前記伸縮性粘着フィルムの一面に備えられた蒸着層と、前記蒸着層の前記伸縮性粘着フィルムと接する面の反対面に備えられた基材フィルムとを含むディスプレイ装置であって、前記伸縮性粘着フィルムの第１粘着層と前記蒸着層とが互いに接するディスプレイ装置を提供しようとする。
【００１２】
最後に、本出願の一実施態様に係る伸縮性粘着フィルムを含むウェアラブル（ｗｅａｒａｂｌｅ）ディスプレイ装置を提供しようとする。
【発明の効果】
【００１３】
本出願の一実施態様に係る伸縮性粘着フィルムは、基材との粘着力に優れ、特に、伸縮性粘着フィルムが上記式１を満たしていて、疲労耐久性に優れた特徴を有し、これによって、２０％水準の歪みを加えても元の状態に回復できる物性を示す。
【００１４】
本出願の一実施態様に係る伸縮性粘着フィルムは、前記のような特徴を有し、追って伸縮性ディスプレイ装置に用いられる場合、元の状態への回復能力に優れ、耐久性に優れていて、ディスプレイをなしているフィルムを支持する役割が特に優れている。
【図面の簡単な説明】
【００１５】
【図１】本出願の一実施態様に係る伸縮性粘着フィルムの積層構造を示す図である。
【図２】本出願の一実施態様に係る伸縮性粘着フィルムの積層構造を示す図である。
【発明を実施するための形態】
【００１６】
以下、本明細書についてより詳しく説明する。
【００１７】
本明細書において、ある部分がある構成要素を「含む」とする時、これは、特に反対の記載がない限り、他の構成要素を除くのではなく、他の構成要素をさらに包含できることを意味する。
【００１８】
本発明の属する技術分野における通常の知識を有する者が容易に実施できるように、本発明の実施例について、添付した図面を参照して詳しく説明する。しかし、本発明は種々の異なる形態で実現可能であり、ここで説明する実施例に限定されない。
【００１９】
本出願の一実施態様は、エラストマーを含む基材層と、前記基材層の一面に備えられた第１粘着層とを含む伸縮性粘着フィルムであって、前記伸縮性粘着フィルムは、下記式１を満たす伸縮性粘着フィルムを提供する。
【００２０】
［式１］
０．９５≦ａ２／ａ１≦１
上記式１中、
ａ１は、２５±２℃、５０±５％ＲＨ（相対湿度）下、前記伸縮性粘着フィルムのＸ１での応力値であり、
ａ２は、２５±２℃、５０±５％ＲＨ（相対湿度）下、前記伸縮性粘着フィルムを２０％歪みで１０，０００回伸長／回復評価した後のＸ１での応力値であり、
前記Ｘ１は、前記伸縮性粘着フィルムに加える歪み値（％）で、
前記歪みは、伸長歪み（ｅｌｏｎｇａｔｉｏｎａｌ  ｓｔｒａｉｎ）を意味し、
Ｘ１は、２０である。
【００２１】
本出願の一実施態様に係る伸縮性粘着フィルムは、基材との粘着力に優れ、特に、伸縮性粘着フィルムが上記式１を満たすことで、疲労耐久性に優れた特徴を有し、２０％水準の歪みを加えても元の状態に回復できる物性を示す。
【００２２】
前記ａ２／ａ１の値が式１の範囲を満たす場合、前記伸縮性粘着フィルムを１０，０００回伸長／回復評価を繰り返しても、初期状態と同一の状態を維持することができ、これによって、疲労耐久性を一定に維持する特性を有する。
【００２３】
前記伸縮性粘着フィルムの特定歪み（Ｘ１）での応力値（ａ１またはａ２）は、伸縮性粘着フィルムを構成する第１粘着層および基材層に含まれる物質の含有量／種類によって変化する値を有し、引張試験（ｔｅｎｓｉｌｅ  ｔｅｓｔ）測定装置により２５℃で測定した値を意味する。前記引張試験測定装置としては、引張圧縮試験機（ＵＴＭ）、テクスチャアナライザ（Ｔｅｘｔｕｒｅ  Ａｎａｌｙｚｅｒ）などを用い、引張試験（ｔｅｎｓｉｌｅ  ｔｅｓｔ）を行える装置であればこれに限定されない。
【００２４】
本出願の一実施態様において、前記ａ１値は、２５±２℃、５０±５％ＲＨ（相対湿度）下、伸縮性粘着フィルムを、幅２５ｍｍ、長さは１６５ｍｍとなるように長手方向に両端を固定させた後、Ｔｅｘｔｕｒｅ  ａｎａｌｙｚｅｒを用いて１００ｍｍ／ｍｉｎの速度でＸ１まで伸長させた後、反対方向に１００ｍｍ／ｍｉｎの速度で初期状態まで回復させる。この時、Ｘ１に到達した応力値をａ１と定義する。
【００２５】
本出願の一実施態様において、前記ａ２値は、２５±２℃、５０±５％ＲＨ（相対湿度）下、伸縮性粘着フィルムを幅２５ｍｍ、長さは１６５ｍｍとなるように長手方向に両端を固定させた後、１秒に１回になる速度で長手方向に２０％歪みまで１０，０００回伸長および回復を加える。以後、Ｔｅｘｔｕｒｅ  ａｎａｌｙｚｅｒを用いて１００ｍｍ／ｍｉｎの速度でＸ１まで伸長させた後、反対方向に１００ｍｍ／ｍｉｎの速度で初期状態まで回復させる。この時、Ｘ１に到達した応力値をａ２と定義する。
【００２６】
本出願において、前記歪みは、伸長歪み（ｅｌｏｎｇａｔｉｏｎａｌ  ｓｔｒａｉｎ）を含み、前記伸長歪み（ｅｌｏｎｇａｔｉｏｎａｌ  ｓｔｒａｉｎ）は、物体に力を作用する場合に伸長して変形することを意味する。すなわち、前記２０％歪みの意味は、伸長歪み（ｅｌｏｎｇａｔｉｏｎａｌ  ｓｔｒａｉｎ）を加える意味で、物体に力を作用する前に比べて、２０％に伸長した変形がなされたことを意味する。すなわち、前記伸長歪み（ｅｌｏｎｇａｔｉｏｎａｌ  ｓｔｒａｉｎ）は、初期長さをＬ０、伸長した長さをＬと定義する場合、下記式２で定義される。
［式２］
（Ｌ−Ｌ０）／Ｌ０×１００
【００２７】
本出願の一実施態様において、前記ａ１は、２５±２℃、５０±５％ＲＨ（相対湿度）下、前記伸縮性粘着フィルムのＸ１での応力値で、具体的には、０．１ＭＰａ≦ａ１≦１０ＭＰａの範囲を満たし、好ましくは０．１ＭＰａ≦ａ１≦８ＭＰａ、さらに好ましくは０．１ＭＰａ≦ａ１≦５ＭＰａを満たすことができる。
【００２８】
本出願の一実施態様において、前記ａ２は、２５±２℃、５０±５％ＲＨ（相対湿度）下、前記伸縮性粘着フィルムを２０％歪みで１０，０００回伸長／回復評価した後のＸ１での応力値であり、具体的には、０．１ＭＰａ≦ａ２≦９ＭＰａの範囲を満たし、好ましくは０．１ＭＰａ≦ａ２≦７ＭＰａ、さらに好ましくは０．１ＭＰａ≦ａ２≦４ＭＰａを満たすことができる。
【００２９】
本出願の一実施態様において、前記Ｘ１は、前記伸縮性粘着フィルムに加える歪み値（％）で、２０を満たす。
【００３０】
本出願の一実施態様において、前記Ｘ１において上記式１の範囲を満たす特徴を有する場合、復元力が特に優れ、追ってディスプレイ装置に適用する場合、長寿命および耐久性に優れた特徴を有する。前記Ｘ１において上記式１の上記範囲を外れる場合、復元力が良くなくて、追って伸縮性ディスプレイ装置に適用する場合、耐久性が悪くなる特徴を有する。
【００３１】
本出願の一実施態様において、前記エラストマーは、外力を加えて引っ張ると伸び、外力を除去すると本来の長さに戻る性質を有する高分子を意味する。
【００３２】
本出願の一実施態様において、前記エラストマーは、シリコーンゴム、スチレンブタジエンゴム（ＳＢＲ、Ｓｔｙｒｅｎｅ  ｂｕｔａｄｉｅｎｅ  ｒｕｂｂｅｒ）、ブタジエンゴム（ＢＲ、Ｂｕｔａｄｉｅｎｅ  ｒｕｂｂｅｒ）、ニトリルゴム（Ｎｉｔｒｉｌｅ  ｒｕｂｂｅｒ）、およびエチレンプロピレンジエンモノマーゴム（ＥＰＤＭ、Ｅｔｈｙｌｅｎｅ  ｐｒｏｐｙｌｅｎｅ  ｄｉｅｎｅ  ｍｏｎｉｍｅｒ  ｒｕｂｂｅｒ）からなる群より選択される１以上を含む伸縮性粘着フィルムを提供する。
【００３３】
本出願の一実施態様において、前記シリコーンゴムは、メチルシリコーン（ＭＱ、Ｍｅｔｈｙｌ  ｓｉｌｉｃｏｎｅ）、ビニルメチルシリコーン（ＶＭＱ、Ｖｉｎｙｌ−ｍｅｔｈｙｌ−ｓｉｌｉｃｏｎｅ）、フェニルビニルメチルシリコーン（ＰＶＭＱ、Ｐｈｅｎｙｌ−ｖｉｎｙｌ−ｍｅｔｈｙｌ−ｓｉｌｉｃｏｎｅ）、およびフルオロビニルメチルシリコーン（ＦＶＭＱ、Ｆｌｕｏｒｏ−ｖｉｎｙｌ−ｍｅｔｈｙｌ−ｓｉｌｉｃｏｎｅ）からなる群より選択される１以上を含む伸縮性粘着フィルムを提供する。
【００３４】
他の実施態様において、前記シリコーンゴムは、メチルシリコーン（ＭＱ、Ｍｅｔｈｙｌ  ｓｉｌｉｃｏｎｅ）またはビニルメチルシリコーン（ＶＭＱ、Ｖｉｎｙｌ−ｍｅｔｈｙｌ−ｓｉｌｉｃｏｎｅ）を含むことができる。
【００３５】
前記基材層が前記エラストマーを含むことにより、外力を加えた後、外力を除去した時の復元性が非常に優れ、１００％以上の外力を加えても破断しない耐久性に優れた特性を有する。
【００３６】
本出願の一実施態様において、前記エラストマーを含む基材層は、シランカップリング剤をさらに含んでもよい。
【００３７】
本出願に係る基材層が、前記シランカップリング剤をさらに含む場合、第１粘着層との密着性が上昇する特徴を有する。
【００３８】
本出願の一実施態様において、前記シランカップリング剤は、ビニルシラン、エポキシシラン、またはメタクリルシランなどを使用することができ、エラストマー１００重量部に対して０．０１〜３重量部使用することができる。このようなシランカップリング剤化合物の例としては、ビニルトリメトキシシラン、ビニルトリエトキシシラン、γ−グリシドキシプロピルトリメトキシシラン、またはγ−メタクリルオキシプロピルトリメトキシシランなどであり、これらは単独または混合して使用してもよい。
【００３９】
本出願の一実施態様において、前記基材層の厚さは、６０μｍ以上１５０μｍ以下である伸縮性粘着フィルムを提供する。
【００４０】
他の実施態様において、前記基材層の厚さは、６０μｍ以上１５０μｍ以下、好ましくは６５μｍ以上１５０μｍ以下、さらに好ましくは７０μｍ以上１５０μｍ以下であってもよい。
【００４１】
前記基材層の厚さが前記範囲を満たす場合、１０，０００回伸長／回復評価を進行させても耐久性に優れた特性を有し、第１粘着層および／または第２粘着層との粘着力に優れた特徴を有する。
前記基材層の厚さとは、基材層および第１粘着層が積層された方向への厚さを意味する。
【００４２】
本出願の一実施態様において、前記基材層の前記第１粘着層が接する面の反対面に第２粘着層を含む伸縮性粘着フィルムを提供する。
本出願の一実施態様において、前記第１粘着層および前記第２粘着層は、同一であってもよい。
本出願の一実施態様において、前記第１粘着層および前記第２粘着層は、異なっていてもよい。
以下、第１粘着層に関する説明を記載し、第２粘着層は、下記の第１粘着層の内容と同一である。
【００４３】
本出願の一実施態様において、前記第１粘着層は、アクリル系粘着剤、シリコーン系粘着剤、ウレタン系粘着剤、およびゴム系粘着剤からなる群より選択される１以上の粘着剤を含む伸縮性粘着フィルムを提供する。
【００４４】
本出願の一実施態様において、前記第１粘着層は、アクリレート系樹脂；およびポリシロキサンからなる群より選択される１以上を含む重合体を含むことができる。
【００４５】
前記重合体は、２種以上の異なる単位体を重合することにより得られるものを重合体といい、重合体は、２種以上の単位体が不規則または規則的に配列していてよい。
【００４６】
前記重合体は、単量体が規則なしに互いに混合された形態を有するランダム重合体（Ｒａｎｄｏｍ  ｐｏｌｙｍｅｒ）、一定区間ごとに整列されたブロックが繰り返されるブロック共重合体（Ｂｌｏｃｋ  ｐｏｌｙｍｅｒ）または単量体が交互に繰り返されて重合される形態を有する交互共重合体（Ａｌｔｅｒｎａｔｉｎｇ  ｐｏｌｙｍｅｒ）であってもよいし、本出願の一実施態様に係るアクリレート系樹脂；およびポリシロキサンからなる群より選択される１以上を含む重合体は、不規則重合体、ブロック重合体、または交代重合体であってもよい。
【００４７】
本出願の一実施態様において、前記アクリレート系樹脂は、重量平均分子量が１０万ｇ／ｍｏｌ〜５００万ｇ／ｍｏｌである（メタ）アクリレート系樹脂を含むことができる。
【００４８】
前記重量平均分子量とは、分子量が均一でなく、ある高分子物質の分子量が基準として使用される平均分子量の一つで、分子量分布がある高分子化合物の成分分子種の分子量を重量分率で平均して得られる値である。
【００４９】
前記重量平均分子量は、Ｇｅｌ  Ｐｅｒｍｅａｔｉｏｎ  Ｃｈｒｏｍａｔｏｇｒａｐｈｙ（ＧＰＣ）分析により測定される。
【００５０】
本明細書において、（メタ）アクリレートは、アクリレートおよびメタクリレートをすべて含む意味である。前記（メタ）アクリレート系樹脂は、例えば、（メタ）アクリル酸エステル系単量体および架橋性官能基含有単量体の共重合体であってもよい。
【００５１】
前記（メタ）アクリル酸エステル系単量体は特に限定しないが、例えば、アルキル（メタ）アクリレートが挙げられ、より具体的には、炭素数１〜１２のアルキル基を有する単量体として、ペンチル（メタ）アクリレート、ｎ−ブチル（メタ）アクリレート、エチル（メタ）アクリレート、メチル（メタ）アクリレート、ヘキシル（メタ）アクリレート、ｎ−オクチル（メタ）アクリレート、イソオクチル（メタ）アクリレート、２−エチルヘキシル（メタ）アクリレート、ドデシル（メタ）アクリレート、およびデシル（メタ）アクリレートの１種または２種以上を含むことができる。
【００５２】
前記架橋性官能基含有単量体は特に限定しないが、例えば、ヒドロキシ基含有単量体、カルボキシル基含有単量体、および窒素含有単量体の１種または２種以上を含むことができる。
【００５３】
前記ヒドロキシル基含有化合物の例としては、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、２−ヒドロキシエチレングリコール（メタ）アクリレート、または２−ヒドロキシプロピレングリコール（メタ）アクリレートなどが挙げられる。
【００５４】
前記カルボキシル基含有化合物の例としては、（メタ）アクリル酸、２−（メタ）アクリロイルオキシ酢酸、３−（メタ）アクリロイルオキシプロピル酸、４−（メタ）アクリロイルオキシ酪酸、アクリル酸二重体、イタコン酸、マレイン酸、またはマレイン酸無水物などが挙げられる。
【００５５】
前記窒素含有単量体の例としては、（メタ）アクリロニトリル、Ｎ−ビニルピロリドン、またはＮ−ビニルカプロラクタムなどが挙げられる。
【００５６】
前記（メタ）アクリレート系樹脂にはさらに、相溶性などのその他の機能性向上の観点から、酢酸ビニル、スチレン、およびアクリロニトリルの少なくとも１つが追加的に共重合されてもよい。
【００５７】
本出願の一実施態様において、前記アクリレート系樹脂は、アルキル（メタ）アクリレート、ヒドロキシアルキルアクリレート、および窒素含有単量体からなる群より選択される。
【００５８】
前記アルキルアクリレートおよびアルキルメタクリレートとしては、炭素数１〜１２のアルキル基を有する単量体として、ペンチル（メタ）アクリレート、ｎ−ブチル（メタ）アクリレート、エチル（メタ）アクリレート、メチル（メタ）アクリレート、ヘキシル（メタ）アクリレート、ｎ−オクチル（メタ）アクリレート、イソオクチル（メタ）アクリレート、２−エチルヘキシル（メタ）アクリレート、ドデシル（メタ）アクリレート、およびデシル（メタ）アクリレートの１種または２種以上を含むことができる。
【００５９】
前記ヒドロキシアルキルアクリレートとしては、２−ヒドロキシエチルアクリレート、２−ヒドロキシプロピルアクリレート、４−ヒドロキシブチルアクリレート、６−ヒドロキシヘキシルアクリレート、８−ヒドロキシオクチルアクリレート、２−ヒドロキシエチレングリコールアクリレート、または２−ヒドロキシプロピレングリコールアクリレートなどが挙げられる。
【００６０】
前記窒素含有単量体としては、ＶＰ（Ｎ−ｖｉｎｙｌ  ｐｙｒｒｏｌｉｄｏｎｅ、Ｎ−ビニルピロリドン）が挙げられる。
【００６１】
本出願の一実施態様において、前記ポリシロキサンは、シロキサン結合（−Ｓｉ−Ｏ結合）の連鎖を有するもので、ポリオルガノシロキサンを含むことができる。
【００６２】
本出願の一実施態様において、前記ポリシロキサンは、ポリジメチルシロキサン（ＰＤＭＳ、Ｐｏｌｙｄｉｍｅｔｈｙｌ  ｓｉｌｏｘａｎｅ）であってもよい。
【００６３】
本出願の一実施態様において、前記第１粘着層は、ガラス転移温度（Ｔｇ）値が低い粘着組成物を含むことができ、具体的には、粘着組成物のガラス転移温度４０℃以下、好ましくは４５℃以下、さらに好ましくは５０℃以下であってもよい。
【００６４】
前記第１粘着層の粘着組成物が前記ガラス転移温度範囲を有する場合、ＬＶＲ（Ｌｉｎｅａｒ  Ｖｉｓｃｏｅｌａｓｔｉｃ  ｒａｎｇｅ）の範囲が広く形成される特徴を有し、これによって、追って伸縮性粘着フィルムの復元力に優れた特徴を有する。
【００６５】
本出願の一実施態様において、前記第１粘着層の厚さは、１０μｍ以上１００μｍ以下である伸縮性粘着フィルムを提供する。
【００６６】
他の実施態様において、前記第１粘着層の厚さは、１０μｍ以上１００μｍ以下、好ましくは１５μｍ以上９０μｍ以下、さらに好ましくは１５μｍ以上８０μｍ以下であってもよい。
【００６７】
前記第１粘着層が前記厚さ範囲を有する場合、前記基材層との粘着力に特に優れ、外力を加える場合の回復力に特に優れた特徴を有する。
【００６８】
本出願の一実施態様において、前記伸縮性粘着フィルムの厚さは、７０μｍ以上２５０μｍ以下である伸縮性粘着フィルムを提供する。
【００６９】
他の実施態様において、前記伸縮性粘着フィルムの厚さは、７０μｍ以上２５０μｍ以下、好ましくは８０μｍ以上２００μｍ以下、さらに好ましくは１１０μｍ以上１７５μｍ以下であってもよい。
【００７０】
前記伸縮性粘着フィルムの厚さが前記厚さ範囲を有する場合、追ってディスプレイ装置に用いられる場合、耐久性に優れ、外力を加える場合の回復力に特に優れた特徴を有する。
【００７１】
本出願の一実施態様において、前記第１粘着層は、架橋性化合物、分散剤、シランカップリング剤、光硬化剤、熱硬化剤、金属塩、および粘着付与剤からなる群より選択された１つ以上を追加的に含んでもよい。
【００７２】
本明細書の一実施態様によれば、前記架橋性化合物は、ヘキサンジオールジ（メタ）アクリレート、エチレングリコールジ（メタ）アクリレート、エチレン基の数が２〜１４であるポリエチレングリコールジ（メタ）アクリレート、トリメチロールプロパンジ（メタ）アクリレート、トリメチロールプロパントリ（メタ）アクリレート、ペンタエリスリトールトリ（メタ）アクリレート、ペンタエリスリトールテトラ（メタ）アクリレート、２−トリスアクリロイルオキシメチルエチルフタル酸、プロピレン基の数が２〜１４であるプロピレングリコールジ（メタ）アクリレート、ジペンタエリスリトールペンタ（メタ）アクリレート、ジペンタエリスリトールヘキサ（メタ）アクリレート、ジペンタエリスリトールペンタ（メタ）アクリレートの酸性変形物とジペンタエリスリトールヘキサ（メタ）アクリレートとの混合物（商品名で日本の東亜合成社のＴＯ−２３４８、ＴＯ−２３４９）などの多価アルコールをα，β−不飽和カルボン酸でエステル化して得られる化合物；トリメチロールプロパントリグリシジルエーテルアクリル酸付加物、ビスフェノールＡジグリシジルエーテルアクリル酸付加物などのグリシジル基を含有する化合物に（メタ）アクリル酸を付加して得られる化合物；β−ヒドロキシエチル（メタ）アクリレートのフタル酸ジエステル、β−ヒドロキシエチル（メタ）アクリレートのトルエンジイソシアネート付加物などの水酸基またはエチレン性不飽和結合を有する化合物と多価カルボン酸とのエステル化合物、またはポリイソシアネートとの付加物；メチル（メタ）アクリレート、エチル（メタ）アクリレート、ブチル（メタ）アクリレート、２−エチルヘキシル（メタ）アクリレートなどの（メタ）アクリル酸アルキルエステル；および９，９'−ビス［４−（２−アクリロイルオキシエトキシ）フェニル］フルオレンからなる群より選択される１種以上を含むことができ、これらのみに限定されず、当技術分野で知られている一般的なものを使用することができる。
【００７３】
本明細書の一実施態様によれば、前記光硬化剤は、トリアジン系化合物、ビイミダゾール化合物、アセトフェノン系化合物、Ｏ−アシルオキシム系化合物、チオキサントン系化合物、ホスフィンオキシド系化合物、クマリン系化合物、およびベンゾフェノン系化合物からなる群より選択される１または２以上の置換基で置換されたものであってもよい。
【００７４】
具体的には、本明細書の一実施態様によれば、前記光硬化剤は、２，４−トリクロロメチル−（４'−メトキシフェニル）−６−トリアジン、２，４−トリクロロメチル−（４'−メトキシスチリル）−６−トリアジン、２，４−トリクロロメチル−（フィプロニル）−６−トリアジン、２，４−トリクロロメチル−（３'，４'−ジメトキシフェニル）−６−トリアジン、３−｛４−［２，４−ビス（トリクロロメチル）−ｓ−トリアジン−６−イル］フェニルチオ｝プロパン酸、２，４−トリクロロメチル−（４'−エチルビフェニル）−６−トリアジン、または２，４−トリクロロメチル−（４'−メチルビフェニル）−６−トリアジンなどのトリアジン系化合物；２，２'−ビス（２−クロロフェニル）−４，４'，５，５'−テトラフェニルビイミダゾールまたは２，２'−ビス（２，３−ジクロロフェニル）−４，４'，５，５'−テトラフェニルビイミダゾールなどのビイミダゾール系化合物；２−ヒドロキシ−２−メチル−１−フェニルプロパン−１−オン、１−（４−イソプロピルフェニル）−２−ヒドロキシ−２−メチルプロパン−１−オン、４−（２−ヒドロキシエトキシ）−フェニル（２−ヒドロキシ）プロピルケトン、１−ヒドロキシシクロヘキシルフェニルケトン、２，２−ジメトキシ−２−フェニルアセトフェノン、２−メチル−（４−メチルチオフェニル）−２−モルホリノ−１−プロパン−１−オン（Ｉｒｇａｃｕｒｅ−９０７）、または２−ベンジル−２−ジメチルアミノ−１−（４−モルホリノフェニル）−ブタン−１−オン（Ｉｒｇａｃｕｒｅ−３６９）などのアセトフェノン系化合物；Ｃｉｂａ  Ｇｅｉｇｙ社のＩｒｇａｃｕｒｅ  ＯＸＥ  ０１、Ｉｒｇａｃｕｒｅ  ＯＸＥ  ０２のようなＯ−アシルオキシム系化合物；４，４'−ビス（ジメチルアミノ）ベンゾフェノンまたは４，４'−ビス（ジエチルアミノ）ベンゾフェノンなどのベンゾフェノン系化合物；２，４−ジエチルチオキサントン、２−クロロチオキサントン、イソプロピルチオキサントン、またはジイソプロピルチオキサントンなどのチオキサントン系化合物；２，４，６−トリメチルベンゾイルジフェニルホスフィンオキシド、ビス（２，６−ジメトキシベンゾイル）−２，４，４−トリメチルペンチルホスフィンオキシド、またはビス（２，６−ジクロロベンゾイル）プロピルホスフィンオキシドなどのホスフィンオキシド系化合物；３，３'−カルボニルビニル−７−（ジエチルアミノ）クマリン、３−（２−ベンゾチアゾリル）−７−（ジエチルアミノ）クマリン、３−ベンゾイル−７−（ジエチルアミノ）クマリン、３−ベンゾイル−７−メトキシ−クマリン、または１０，１０'−カルボニルビス［１，１，７，７−テトラメチル−２，３，６，７−テトラヒドロ−１Ｈ，５Ｈ，１１Ｈ−Ｃｌ］−ベンゾピラノ［６，７，８−ｉｊ］−キノリジン−１１−オンなどのクマリン系化合物などを単独使用するか、２以上を混合して使用することができるが、これに限定されない。
また、前記熱硬化剤は、当業界で知られたものを用いることができる。
【００７５】
本出願の一実施態様によれば、前記金属塩は、Ｌｉ含有無機塩であってもよいし、前記Ｌｉ含有無機塩は、ＬｉＴＦＳＩ（Ｂｉｓ（ｔｒｉｆｌｕｏｒｏｍｅｔｈａｎｅ）ｓｕｌｆｏｎｉｍｉｄｅ  ｌｉｔｈｉｕｍ  ｓａｌｔ）であってもよい。
【００７６】
本出願の一実施態様において、前記基材層の前記第１粘着層が接する面の反対面および前記第１粘着層の前記基材層が接する反対面の少なくとも一面に離型フィルムをさらに含む伸縮性粘着フィルムを提供する。
【００７７】
前記離型フィルムは、厚さが非常に薄い基材層および第１粘着層を保護するためのフィルムであって、機械的強度、熱安定性、水分遮蔽性、等方性などに優れたフィルムを用いることができる。例えば、ポリエチレンテレフタレート（ＰＥＴ）、トリアセチルセルロース（ＴＡＣ）のようなアセテート系、ポリエステル系、ポリエーテルスルホン系、ポリカーボネート系、ポリアミド系、ポリイミド系、ポリオレフィン系、シクロオレフィン系、ポリウレタン系、およびアクリル系樹脂フィルムなどを用いることができるが、市販のシリコーン処理離型フィルムであればこれに限定されない。
【００７８】
本出願に係る前記基材層に接する離型フィルムの場合、フッ素系離型フィルムが使用可能であり、基材層の離型性のみ確保できれば、シリコーン離型フィルムも使用可能である。
【００７９】
本出願に係る前記第１粘着層に接する離型フィルムの場合、第１粘着層がシリコーン系粘着剤の場合にフッ素系離型フィルムが、その他の場合にはシリコーン系またはフッ素系離型フィルムが使用可能である。
【００８０】
本出願において、前記離型フィルムは、無処理ＰＥＴフィルムまたは帯電防止フィルムも離型性のみ確保されれば使用できる。
【００８１】
本出願の一実施態様において、本出願の一実施態様に係る伸縮性粘着フィルムと、前記伸縮性粘着フィルムの一面に備えられた蒸着層と、前記蒸着層の前記伸縮性粘着フィルムと接する面の反対面に備えられた基材フィルムとを含むディスプレイ装置であって、前記伸縮性粘着フィルムの第１粘着層と前記蒸着層とが互いに接するディスプレイ装置を提供する。
【００８２】
本出願の一実施態様において、前記基材フィルムは、ＰＥＴ（ｐｏｌｙｅｔｈｙｌｅｎｅ  ｔｅｒｅｐｈｔｈａｌａｔｅ）、ポリエステル（ｐｏｌｙｅｓｔｅｒ）、ＰＣ（Ｐｏｌｙｃａｒｂｏｎａｔｅ）、ＰＩ（ｐｏｌｙｉｍｉｄｅ）、ＰＥＮ（ｐｏｌｙｅｔｈｙｌｅｎｅ  ｎａｐｈｔｈａｌａｔｅ）、ＰＥＥＫ（ｐｏｌｙｅｔｈｅｒ  ｅｔｈｅｒ  ｋｅｔｏｎｅ）、ＰＡＲ（ｐｏｌｙａｒｙｌａｔｅ）、ＰＣＯ（ｐｏｌｙｃｙｌｉｃｏｌｅｆｉｎ）、ポリノルボルネン（ｐｏｌｙｎｏｒｂｏｒｎｅｎｅ）、ＰＥＳ（ｐｏｌｙｅｔｈｅｒｓｕｌｐｈｏｎｅ）、およびＣＯＰ（ｃｙｃｌｏｏｌｅｆｉｎ  ｐｏｌｙｍｅｒ）からなる群より選択される。
【００８３】
他の実施態様において、前記基材フィルムは、ＰＥＴ（ｐｏｌｙｅｔｈｙｌｅｎｅ  ｔｅｒｅｐｈｔｈａｌａｔｅ）またはＣＯＰ（ｃｙｃｌｏｏｌｅｆｉｎ  ｐｏｌｙｍｅｒ）であってもよい。
【００８４】
本出願の一実施態様において、前記基材フィルムの厚さは、１０μｍ以上１００μｍ以下、好ましくは１５μｍ以上９０μｍ以下、さらに好ましくは２０μｍ以上７５μｍ以下であってもよい。
【００８５】
また、前記基材フィルムは、透明であることが好ましい。ここでいう基材フィルムが透明であるとの意味は、可視光（４００〜７００ｎｍ）の光透過率が８０％以上であることを表す。
本出願の一実施態様において、前記蒸着層は、有機蒸着層または無機蒸着層であってもよい。
【００８６】
本出願の一実施態様において、前記蒸着層は、多様な無機バリア材料を含むことができ、無機バリア材料は、例えば、ケイ素（Ｓｉ）、アルミニウム（Ａｌ）、インジウム（Ｉｎ）、スズ（Ｓｎ）、亜鉛（Ｚｎ）、チタン（Ｔｉ）、銅（Ｃｕ）、セリウム（Ｃｅ）、およびタンタル（Ｔａ）から構成される群より選択される少なくとも１種の金属、前記金属の酸化物、窒化物、炭化物、酸窒化物、または酸化炭化物などの金属化合物が挙げられる。
【００８７】
前記金属化合物のさらに具体的な例としては、酸化ケイ素、酸化アルミニウム、酸化チタン、酸化インジウム、酸化スズ、酸化インジウムスズ（ＩＴＯ）、酸化タンタル、酸化ジルコニウム、酸化ニオブ、アルミニウムシリケート（ＳｉＡｌＯｘ）、炭化ホウ素、炭化タングステン、炭化ケイ素、酸素含有炭化ケイ素、窒化アルミニウム、窒化ケイ素、窒化ホウ素、酸窒化アルミニウム、酸窒化ケイ素、酸窒化ホウ素、酸化ホウ化ジルコニウム、酸化ホウ化チタン、およびこれらの複合体などの金属酸化物、金属窒化物、金属炭化物、金属酸窒化物、金属酸化ホウ化物、ダイヤモンド状炭素（ＤＬＣ）、およびこれらの組み合わせが挙げられる。
【００８８】
また、前記蒸着層は、有機ポリマーを含む有機層を含むことができる。すなわち、前記蒸着層は、前記無機バリア材料を含む無機層と有機層との積層体であってもよい。
【００８９】
本出願の一実施態様において、前記ディスプレイ装置は、有機発光素子、または有機電気素子を意味し、伸縮性を有するディスプレイ装置であればこれに限定されない。
【００９０】
本出願の一実施態様において、前記伸縮性粘着フィルムを含むウェアラブル（ｗｅａｒａｂｌｅ）ディスプレイ装置を提供する。
【００９１】
前記ウェアラブル（ｗｅａｒａｂｌｅ）ディスプレイ装置は、身体に着用可能なディスプレイ装置を意味し、具体的には、医療バンドなどに使用可能である。
【実施例】
【００９２】
以下、本発明の属する技術分野における通常の知識を有する者が容易に実施できるように本発明の実施例について詳しく説明する。しかし、本発明は種々の異なる形態で実現可能であり、ここで説明する実施例に限定されない。
【００９３】
＜製造例＞
本願の実施例および比較例に使用された伸縮性粘着フィルムの基材層および第１粘着層の成分、重量比および厚さを下記表１に記載した。
【００９４】
【表１】
2021519852.tif 000003
【００９５】
前記表１において、ＬＳＲ（液状シリコーンゴム、Ｌｉｑｕｉｄ  ｓｉｌｉｃｏｎｅ  ｒｕｂｂｅｒ）はＤＯＷ  ＣＯＲＮＩＮＧ社のＸｉａｍｅｔｅｒ  ９０５０  ３０Ｐの物質を用い、二液型タイプで主剤Ａ（Ｐａｒｔ  Ａ）と硬化剤Ｂ（Ｐａｒｔ  Ｂ）とをそれぞれ２０：１、１０：１および５：１の比率で混合したことを意味し、ＴＰＵはＬＧ化学社の製品でポリウレタン系物質を意味する。
【００９６】
１．伸縮性粘着フィルムの製造（実施例１）
基材層として、前記表１の実施例１に記載の成分および重量比率で混合して撹拌および脱泡を進行させた。以後、混合液をＴＡＣＳ社のＴＳ５０２（フッ素系離型フィルム）のフッ素離型面にコーティングした後、１５０℃のオーブンで５分間乾燥させて、最終厚さが前記表１の実施例１に記載の厚さとなるように作製した。
【００９７】
以後、第１粘着層として、前記表１の実施例１に記載の成分および重量比率で重合されたアクリル樹脂に硬化剤を添加した後、固形分含有量が２０％となるようにメチルエチルケトン（Ｍｅｔｈｙｌ  ｅｔｈｙｌ  ｋｅｔｏｎｅ、ＭＥＫ）を添加して撹拌および脱泡を進行させた。以後、混合液をＳＫＣ  Ｈａａｓ社のＲＦ０２Ｎ（シリコーン離型フィルム）のシリコーン離型面にコーティングした後、１２０℃のオーブンで３分間乾燥させて、最終厚さが前記表１の実施例１に記載の厚さとなるように作製した。以後、基材層と第１粘着層とをラミネーション（ｌａｍｉｎａｔｉｏｎ）して伸縮性粘着フィルムを作製した。
【００９８】
２．伸縮性粘着フィルムの製造（実施例２〜６）
前記実施例１の伸縮性粘着フィルムの製造において、基材層として、前記表１の実施例２〜６に記載の成分、重量比率および最終厚さを用い、第１粘着層として、前記表１の実施例２〜６に記載の成分、重量比率および最終厚さを用いたことを除き、前記実施例１の伸縮性粘着フィルムの製造と同様に進行させて、伸縮性粘着フィルムを作製した。
【００９９】
３．伸縮性粘着フィルムの製造（実施例７〜９の伸縮性粘着フィルム）
基材層として、前記表１の実施例７〜９に記載の成分および重量比率で混合して撹拌および脱泡を進行させた。以後、混合液をＴＡＣＳ社のＴＳ５０２（フッ素系離型フィルム）のフッ素離型面にコーティングした後、１５０℃のオーブンで５分間乾燥させて、最終厚さが前記表１の実施例７〜９に記載の厚さとなるように作製した。
【０１００】
以後、信越社のＫＲ−３７００樹脂１００重量部に、白金触媒であるＣＡＴ−ＰＬ  ５０Ｔ０．５重量部を混合して固形分含有量が２０％となるようにトルエンに分散させた後、フッ素離型フィルム上にコーティングした。以後、１４０℃のオーブンで３分間乾燥させて、最終厚さが前記表１の実施例７〜９に記載の厚さに合わされるように作製した。以後、基材層と第１粘着層とをラミネーション（ｌａｍｉｎａｔｉｏｎ）して伸縮性粘着フィルムを作製した。
【０１０１】
４．伸縮性粘着フィルムの製造（比較例１および２の伸縮性粘着フィルム）
前記実施例１の伸縮性粘着フィルムの製造において、基材層として、前記表１の比較例１および２に記載の成分、重量比率および最終厚さを用い、第１粘着層として、前記表１の比較例１および２に記載の成分、重量比率および最終厚さを用いたことを除き、前記実施例１の伸縮性粘着フィルムの製造と同様に進行させて、伸縮性粘着フィルムを作製した。
【０１０２】
５．伸縮性粘着フィルムの製造（比較例３の伸縮性粘着フィルム）
基材層として、前記表１の比較例３に記載のＸｉａｍｅｔｅｒ  ９０５０  ３０Ｐ製品のＰａｒｔ  ＡとＰａｒｔ  Ｂとを１０：１の重量比率で混合して撹拌および脱泡を進行させた。以後、混合液をＰＥＴフィルムにコーティングした後、１５０℃のオーブンで５分間乾燥させて、最終厚さが前記表１の比較例３に記載の厚さとなるように２層の構造で作製した。
【０１０３】
以後、第１粘着層として、前記表１の比較例３に記載の成分および重量比率で重合されたアクリル樹脂に硬化剤を添加した後、固形分含有量が２０％となるようにメチルエチルケトン（Ｍｅｔｈｙｌ  ｅｔｈｙｌ  ｋｅｔｏｎｅ、ＭＥＫ）を添加して撹拌および脱泡を進行させた。以後、混合液をＳＫＣ  Ｈａａｓ社のＲＦ０２Ｎ（シリコーン離型フィルム）のシリコーン離型面にコーティングした後、１２０℃のオーブンで３分間乾燥させて、最終厚さが前記表１の比較例３に記載の厚さとなるように作製した。以後、２層構造の基材層と第１粘着層とをラミネーション（ｌａｍｉｎａｔｉｏｎ）して伸縮性粘着フィルムを作製した。
【０１０４】
前記表１の伸縮性粘着フィルムに対して、下記表２の条件で伸縮および回復評価を進行させた値は、下記表２の通りである。
【０１０５】
【表２】
2021519852.tif 000004
【０１０６】
１．ａ１：２５±２℃、５０±５％ＲＨ（相対湿度）下、実施例１〜９、比較例１〜３の伸縮性粘着フィルムを、幅２５ｍｍ、長さは１６５ｍｍとなるように長手方向に両端を固定させた後、１秒に１回になる速度で長手方向に２０％歪みまで１回伸縮および回復を加える。以後、１００ｍｍ／ｍｉｎの速度で２０％歪みまで伸縮させた後、反対方向に１００ｍｍ／ｍｉｎの速度で初期状態まで回復させる。この時、２０％歪みに到達した応力値をａ１として測定した。
【０１０７】
２．ａ２：２５±２℃、５０±５％ＲＨ（相対湿度）下、実施例１〜９、比較例１〜３の伸縮性粘着フィルムを、幅２５ｍｍ、長さは１６５ｍｍとなるように長手方向に両端を固定させた後、１秒に１回になる速度で長手方向に２０％歪みまで１０，０００回伸縮および回復を加える。以後、１００ｍｍ／ｍｉｎの速度で２０％歪みまで伸縮させた後、反対方向に１００ｍｍ／ｍｉｎの速度で初期状態まで回復させる。この時、２０％歪みに到達した応力値をａ２として測定した。
前記ａ１およびａ２の測定装置としては、Ｔｅｘｔｕｒｅ  ａｎａｌｙｚｅｒを用いた。
【０１０８】
前記表２の実施例１〜９から分かるように、本願の伸縮性粘着フィルムの場合、ａ２／ａ１＊１００からなる値が９５以上の値を有することが分かり、これは伸長による回復力に優れた特性を示すことが分かり、また、耐久性が非常に優れた特徴を有することが分かる。
【０１０９】
前記表２の比較例１の場合、基材層の厚さが５０μｍの場合で、ａ２／ａ１＊１００からなる値が９２．７を示すことが分かり、これは伸長による回復力が減少し、これによって耐久性が良くないことを確認することができた。
【０１１０】
前記表２の比較例２の場合、基材層としてＴＰＵ（ｐｏｌｙｃａｐｒｏｌａｃｔｏｎｅ系）を使用したもので、これはポリウレタン系物質で、伸縮性粘着フィルムの基材層として使用される場合、伸長による回復力が減少することを確認することができた。
【０１１１】
前記表２の比較例３の場合、基材層としてＰＥＴ層を追加的に蒸着して、２層の基材層をなす伸縮性粘着フィルムで、前記表２のａ１およびａ２の値（Ｎ／Ａ）から分かるように、２０％歪みを引張する場合、前記伸縮性粘着フィルムの破断が発生して、測定不可であり、これによってａ２／ａ１の測定が不可（Ｎ／Ａ）であることを確認することができた。伸縮性粘着フィルムを伸縮性を有するディスプレイ装置およびウェアラブル（ｗｅａｒａｂｌｅ）ディスプレイ装置に適用するためには、一定水準の歪みを加えても原状復帰する特性を有しなければならないが、前記表２の比較例３の場合、前記ディスプレイ装置への使用には適切でないことを確認することができた。
【０１１２】
すなわち、前記表２の実施例１〜９の伸縮性粘着フィルムをディスプレイ装置に用いる場合、前記比較例１〜３の伸縮性粘着フィルムをディスプレイ装置に適用する場合に比べて、耐久性に優れていることを確認することができ、また、伸長による回復能力にも優れていて、伸縮性を有するディスプレイ装置およびウェアラブル（ｗｅａｒａｂｌｅ）ディスプレイ装置への使用に適することを確認することができた。
【符号の説明】
【０１１３】
１０１：第１粘着層
１０２：基材層
１０３：伸縮性粘着フィルム
１０４：第２粘着層
【図１】
2021519852.tif 000005
【図２】
2021519852.tif 000006
【国際調査報告】
2021519852.tif 000007
2021519852.tif 000008
2021519852.tif 000009
2021519852.tif 000010